(57)【特許請求の範囲】
【請求項１】
赤色画素、緑色画素、青色画素、および第４色の画素を有する４色カラーフィルター基板において、赤色画素がＣ．Ｉ．ピグメントレッド２５４を含有し、緑色画素がＣ．Ｉ．ピグメントグリーン７、Ｃ．Ｉ．ピグメントグリーン３６、またはＣ．Ｉ．ピグメントグリーン５８の少なくともいずれか１種を含有し、青色画素がＣ．Ｉ．ピグメントブルー１５：６を含有し、第４色の画素が着色剤と樹脂を含有し、第４色の画素における全固形分中の着色剤濃度が０．３〜３質量％であることを特徴とし、かつＣ光源を用いて測定した第４色の画素のＣＩＥ１９３１表色系色度（Ｙ）が、
７０≦Ｙ≦９９
であり、
前記第４色の画素が着色剤として顔料を含み、顔料がＣ．Ｉ．ピグメントブルー（ＰＢ）１５、ＰＢ１５：１、ＰＢ１５：２、ＰＢ１５：３、ＰＢ１５：４、ＰＢ１５：５、ＰＢ１５：６、ＰＢ１６、ＰＢ６０、Ｃ．Ｉ．ピグメントバイオレット（ＰＶ）１９、ＰＶ２３、ＰＶ３７、Ｃ．Ｉ．ピグメントレッド（ＰＲ）１４９，ＰＲ１６６、ＰＲ１７７、ＰＲ１７９、ＰＲ２０９、ＰＲ２５４から選択される１種類以上であることを特徴とするカラーフィルター基板。
【請求項２】
前記第４色の画素が、樹脂としてアルカリ可溶性樹脂、光重合性モノマー、光重合開始剤を含有し、アルカリ可溶性樹脂と光重合性モノマーとの重量混合比が５０：５０〜２０：８０であることを特徴とする請求項１記載のカラーフィルター基板。
【請求項３】
前記光重合性モノマーが、固形分酸価が０〜５０ｍｇＫＯＨ／ｇの範囲にある重合性モノマーＡと、固形分酸価が５０〜１５０ｍｇＫＯＨ／ｇの範囲にある重合性モノマーＢとからなり、前記アルカリ可溶性樹脂の固形分酸価が５０〜１５０ｍｇＫＯＨ／ｇの範囲にあることを特徴とする請求項２記載のカラーフィルター基板。
【請求項４】
Ｃ光源を用いて測定した前記赤色、緑色、青色画素のＣＩＥ１９３１表色系色度（ｘ、ｙ）を結んでなる３角形の面積が、ＮＴＳＣ規格色度（ｘ、ｙ）を結んでなる３角形の面積の、６５〜１００％であることを特徴とする請求項１〜３のいずれかに記載のカラーフィルター基板。
【請求項５】
請求項１〜４のいずれかに記載のカラーフィルター基板を具備してなる液晶表示装置。
【発明の詳細な説明】
【技術分野】
【０００１】
本発明は、カラー液晶表示装置等に使用するカラーフィルター基板および液晶表示装置に関する。
【背景技術】
【０００２】
液晶表示装置は軽量、薄型、低消費電力等の特性を活かし、テレビ、ノートパソコン、携帯情報端末、スマートフォン、デジタルカメラ等様々な用途で使用されている。
【０００３】
カラーフィルター基板は液晶表示装置をカラー表示するために必要な部材であり、赤色画素、緑色画素、青色画素の３色画素が微細にパターンニングされているものが一般的である（特許文献１など）。白色は赤緑青色画素の加法混色により得られる。
【０００４】
ここで近年、液晶表示装置の透過率を向上する方法として、４色カラーフィルター基板が提案されている。例えば、特許文献２では、赤緑青色画素に加えて、白色画素を有する4色カラーフィルター基板が提案されている。白色画素には着色剤は含まれておらず透明であり、光源の白色光をそのまま利用することで、透過率が向上するものである。この方法では、重合性ポリマー、カチオン重合性化合物、感熱性酸発生剤を含有する樹脂組成物を用いて透明な白色画素を形成させている。
【０００５】
一方、特許文献３には、赤緑青色画素に加えて、シアン画素を有する4色カラーフィルター基板が提案されており、シアン画素の色度座標が、ｘ≦０．１６４、ｙ≧０．４５３と記載されている。
【先行技術文献】
【特許文献】
【０００６】
【特許文献１】特開２００４−３０９５３７号公報
【特許文献２】特開平１１−２９５７１７号公報
【特許文献３】特開２００７−１２１３２５号公報
【発明の概要】
【発明が解決しようとする課題】
【０００７】
特許文献１では、３色カラーフィルター基板であるために透過率が低いという課題がある。仮に、特許文献１の白色画素と特許文献２の赤緑青色画素とを組み合わせて4色カラーフィルター基板を作製した場合、白色画素色度と赤緑青色画素の加法混色色度とは、同一になると予想される。しかし、この組み合わせ方法を実際に検討してみると、赤緑青色画素の色度が極端に制限されるため、カラーフィルター基板の透過率が低下することや、色再現範囲が低下することが懸念される。
【０００８】
特許文献２では、より明るい白色を得るためには、白色画素だけでなく、赤緑青色画素の加法混色による白色も利用する必要がある。ここで、白色画素は透明であるため白色画素の色度は、光源色度と同一と考えられる。しかし、赤緑青色画素の加法混色色度を光源色度と同一にするのには非常な困難が伴う。そして、白色画素の色度と赤緑青色画素の加法混色色度がマッチングしていなければ、ホワイトバランスが不良となってしまう。
【０００９】
また、特許文献３において、第４色のシアン画素は、４色の加法混色色度によるホワイトバランスを考慮したものであり、白色画素や透過率の向上については記載も示唆もないものである。というのも、特許文献３のシアン画素の色度（ｘ、ｙ）と透過スペクトルからシアン画素のＣＩＥ１９３１表色系色度（Ｙ）を計算すると、Ｙが２０〜４０と推定される。従って、この方法では、第４色のシアン画素の透過率がかなり低いために、白色画素と呼べるものではなく、特許文献２のような透過率向上が見込めない。
【００１０】
上記先行技術を鑑み、本発明は、カラーフィルター基板の透過率を低下させることなく、赤緑青画素の加法混色色度と白色画素の色度をマッチングさせ、ホワイトバランスを良好にすることを目的とする。
【課題を解決するための手段】
【００１１】
そこで、本発明者らは、非常な困難の伴う、赤緑青色画素の加法混色色度を白色画素色度にマッチングさせるのではなく、白色画素色度を赤緑青色画素の加法混色色度にマッチングさせることを着想した。もっとも、白色画素色度を一方的に赤緑青色画素の加法混色色度にマッチングさせるのはこれまた困難であり、赤緑青色画素の加法混色色度を白色画素色度にマッチングさせやすくするために、双方歩み寄らせるものである。
【００１２】
上記課題を解決するために、本発明は以下の構成からなる。
１．赤色画素、緑色画素、青色画素、および第４色の画素を有する4色カラーフィルター基板において、赤色画素がＣ．Ｉ．ピグメントレッド２５４を含有し、緑色画素がＣ．Ｉ．ピグメントグリーン７、Ｃ．Ｉ．ピグメントグリーン３６、またはＣ．Ｉ．ピグメントグリーン５８の少なくともいずれか１種を含有し、青色画素がＣ．Ｉ．ピグメントブルー１５：６を含有し、第４色の画素が着色剤と樹脂を含有し、第４色の画素における全固形分中の着色剤濃度が０．３〜３質量％であることを特徴とし、かつＣ光源を用いて測定した第４色の画素のＣＩＥ１９３１表色系色度（Ｙ）が、
７０≦Ｙ≦９９
であり、
前記第4色の画素が着色剤として顔料を含み、顔料がＣ．Ｉ．ピグメントブルー（ＰＢ）１５、ＰＢ１５：１、ＰＢ１５：２、ＰＢ１５：３、ＰＢ１５：４、ＰＢ１５：５、ＰＢ１５：６、ＰＢ１６、ＰＢ６０、Ｃ．Ｉ．ピグメントバイオレット（ＰＶ）１９、ＰＶ２３、ＰＶ３７、Ｃ．Ｉ．ピグメントレッド（ＰＲ）１４９，ＰＲ１６６、ＰＲ１７７、ＰＲ１７９、ＰＲ２０９、ＰＲ２５４から選択される１種類以上であることを特徴とするカラーフィルター基板。
２．前記第４色の画素が、樹脂としてアルカリ可溶性樹脂、光重合性モノマー、光重合開始剤を含有し、アルカリ可溶性樹脂と光重合性モノマーとの重量混合比が５０：５０〜２０：８０であることを特徴とする１記載のカラーフィルター基板。
３．前記光重合性モノマーが、固形分酸価が０〜５０ｍｇＫＯＨ／ｇの範囲にある重合性モノマーＡと、固形分酸価が５０〜１５０ｍｇＫＯＨ／ｇの範囲にある重合性モノマーＢとからなり、前記アルカリ可溶性樹脂の固形分酸価が５０〜１５０ｍｇＫＯＨ／ｇの範囲にあることを特徴とする２項に記載のカラーフィルター基板。
４．Ｃ光源を用いて測定した前記赤色、緑色、青色画素のＣＩＥ１９３１表色系色度（ｘ、ｙ）を結んでなる３角形の面積が、ＮＴＳＣ規格色度（ｘ、ｙ）を結んでなる３角形の面積の、６５〜１００％であることを特徴とする１〜３項のいずれかに記載のカラーフィルター基板。
５．１〜４項のいずれかに記載のカラーフィルター基板を具備してなる液晶表示装置。
【発明の効果】
【００１３】
本発明の４色カラーフィルター基板は、第４色の画素が上記適量の着色剤を含有するために、カラーフィルター基板の透過率を低下させることなく、赤緑青画素の加法混色色度と白色画素の色度をマッチングさせ、ホワイトバランスを良好にすることができるものである。
【図面の簡単な説明】
【００１４】
【図１】実施例１のカラーフィルターの赤色、青色、緑色、および第４色の画素の透過スペクトルである。
【図２】比較例２のカラーフィルターの赤色、青色、緑色、および第４色の画素の透過スペクトルである。
【図３】実施例６のカラーフィルターの赤色、青色、緑色、および第４色の画素の透過スペクトルである。
【発明を実施するための形態】
【００１５】
本発明のカラーフィルター基板は、赤色画素、緑色画素、青色画素、および第４色の画素を有する４色カラーフィルター基板であり、第４色の画素が着色剤と樹脂成分を含有し、第４色の画素における全固形分中の着色剤濃度が０．３〜３質量％であることを特徴とし、かつ、第４色の画素のＣ光源を用いて測定したＣＩＥ１９３１表色系色度（Ｙ）が、７０≦Ｙ≦９９であることを特徴とする。
【００１６】
すなわち本発明は、第４色の画素の着色剤濃度を上記の範囲とし、かつ、第４色の画素の色度（Ｙ）を上記の範囲とすることによって、赤緑青色画素の色度を制限することなく、第４色の画素の色度（ｘ、ｙ）と赤緑青画素の加法混色により得られる色度（ｘ、ｙ）との差を小さくできることを見出し、これによって、カラーフィルター基板のホワイトバランスと高透過率を両立したことを特徴とする。
【００１７】
ここで、第４色の画素とは、赤色、緑色、または青色のいずれかの色を呈し、かつ画素の透過率が、波長４００〜７００ｎｍの全領域において５０％以上の画素を言う。
【００１８】
本発明では、第４色の画素における全固形分中の顔料濃度が、０．３〜３質量％であることが必要であり、０．５〜２質量％であることが好ましい。第４色の画素の顔料濃度が０．３質量％より少ないとカラーフィルター基板のホワイトバランスが不良となり、第４色の画素の顔料濃度が３質量％より多いとカラーフィルター基板の透過率が低下する。
【００１９】
第４色の画素に使用する着色剤の例としては、顔料および染料が挙げられる。青色顔料の例としては、Ｃ．Ｉ．ピグメントブルー（ＰＢ）１５、ＰＢ１５：１、ＰＢ１５：２、ＰＢ１５：３、ＰＢ１５：４、ＰＢ１５：５、ＰＢ１５：６、ＰＢ１６、ＰＢ６０等が挙げられ、紫色顔料の例としては、Ｃ．Ｉ．ピグメントバイオレット（ＰＶ）１９、ＰＶ２３、ＰＶ３７等が挙げられ、赤色顔料の例としては、Ｃ．Ｉ．ピグメントレッド（ＰＲ）１４９、ＰＲ１６６、ＰＲ１７７、ＰＲ１７９、ＰＲ２０９、ＰＲ２５４等が挙げられる。
【００２０】
一方、青色染料の例としては、Ｃ．Ｉ．ベイシックブルー（ＢＢ）５、ＢＢ７、ＢＢ９、ＢＢ２６等が挙げられ、紫色染料の例としては、Ｃ．Ｉ．ベイシックバイオレット（ＢＶ）１、ＢＶ３、ＢＶ１０等が挙げられ、赤色染料の例としては、Ｃ．Ｉ．アシッドレッド（ＡＲ）５１、ＡＲ８７、ＡＲ２８９等が挙げられる。
【００２１】
第４色の画素に使用される樹脂としては、アクリル系、エポキシ系、ポリイミド系等が挙げられ、カラーフィルター基板の製造コストを安くできるため感光性アクリル系樹脂が好ましい。アクリル系樹脂には、感光性を持たせるため少なくともアルカリ可溶性樹脂、光重合性モノマー、光重合開始剤を含有させることが一般的である。
アルカリ可溶性樹脂の例としては、不飽和カルボン酸とエチレン性不飽和化合物の共重合体等が挙げられる。不飽和カルボン酸の例としては、アクリル酸、メタクリル酸、イタコン酸、クロトン酸、マレイン酸、フマル酸、ビニル酢酸、あるいは酸無水物等が挙げられる。
【００２２】
光重合性モノマーの例としては、トリメチロールプロパントリ（メタ）アクリレート、ペンタエリスリトールトリ（メタ）アクリレート、トリアクリルホルマール、ペンタエリスリトールテトラ（メタ）アクリレート、ジペンタエリスリトールヘキサ（メタ）アクリレート、ジペンタエリスリトールペンタ（メタ）アクリレート等が挙げられる。
【００２３】
光重合開始剤の例としては、ベンゾフェノン、Ｎ，Ｎ’−テトラエチル−４，４’−ジアミノベンゾフェノン、４−メトキシ−４’−ジメチルアミノベンゾフェノン、２，２−ジエトキシアセトフェノン、α−ヒドロキシイソブチルフェノン、チオキサントン、２−クロロチオキサントン等が挙げられる。
【００２４】
光重合開始剤の例としては、ベンゾフェノン、Ｎ，Ｎ’−テトラエチル−４，４’−ジアミノベンゾフェノン、４−メトキシ−４’−ジメチルアミノベンゾフェノン、２，２−ジエトキシアセトフェノン、α−ヒドロキシイソブチルフェノン、チオキサントン、２−クロロチオキサントン等が挙げられる。
【００２５】
なお、本発明で樹脂として感光性アクリル系樹脂を用いた場合、アルカリ可溶性樹脂、光重合性モノマー、および顔料分散時に添加する高分子分散剤を樹脂成分とし、着色剤と樹脂成分の合計を全固形分とする。
【００２６】
第４色の画素の色度Ｙは、７０≦Ｙ≦９９であることが必要であり、７５≦Ｙ≦９９であることが好ましい。Ｙが７０より小さいとカラーフィルター基板の透過率が低下し、Ｙが９９より大きいとカラーフィルター基板のホワイトバランスが不良となる。
【００２７】
本発明では、第4色の画素に使用する顔料の種類、比率、全固形分中の顔料濃度を制御することによって、第４画素の色度（Ｙ）を上記の範囲とすることができる。
【００２８】
本発明における第４色の画素の色度（ｘ、ｙ）は、０．２５０≦ｘ≦０．３５０であることが好ましく、０．２７５≦ｘ≦０．３２０であることがさらに好ましい。第４色の画素の色度ｙは、０．２５０≦ｙ≦０．３１０であることが好ましく、０．２６０≦ｙ≦０．３０５であることがさらに好ましい。第４色の画素の色度（ｘ、ｙ）を上記の範囲とすることによって、本発明のカラーフィルター基板のホワイトバランスと高透過率を両立させやすい。
【００２９】
本発明では、第4色画素における全固形分中の着色剤濃度を０．３〜３重量％にすることが必要であるが、この濃度は一般的な赤緑青画素の着色剤濃度と異なり極めて低い。このため、耐アルカリ性に優れる着色剤濃度が低いことで画素のパターン加工が難しくなることが発明者らの検討で明らかになった。パターン加工を改善するために、本発明では第4色画素におけるアルカリ可溶性樹脂と光重合性モノマーの重量混合比を、５５：４５〜１５：８５にすることが好ましく、５０：５０〜２０：８０にすることがより好ましい。アルカリ可溶性樹脂が５５重量％より多いと、第4色の画素カケが発生する場合がある。一方、アルカリ可溶性樹脂が１５重量％より少ないと、第4色の画素の未露光部に残差が発生する場合がある。
【００３０】
また、本発明では、第4色画素における全固形分中の着色剤濃度を０．３〜３重量％にすることが必要であるが、この濃度では第4色の画素に粒欠点が発生しやすくなることも発明者らの検討で明らかになった。この粒欠点を抑制するために、本発明では、第4色画素中に、固形分酸価が０〜５０ｍｇＫＯＨ／ｇの範囲にある光重合性モノマーＡ、固形分酸価が５０〜１５０ｍｇＫＯＨ／ｇの範囲にある光重合性モノマーＢ、および固形分酸価が５０〜１５０ｍｇＫＯＨ／ｇの範囲にあるアルカリ可溶性樹脂を使用することが好ましい。すなわち、光重合性モノマーとして、低酸価の光重合性モノマーＡおよび高酸価の光重合性モノマーＢを併用することによって、アルカリ可溶性樹脂との相溶性を向上させることができ、着色剤濃度が低い第4色画素においても、粒欠点を抑制できる。
【００３１】
本発明では、アルカリ可溶性樹脂と光重合性モノマーとの重量混合比を、５０：５０〜２０：８０とし、かつ、固形分酸価が０〜５０ｍｇＫＯＨ／ｇの範囲にある光重合性モノマーＡ、固形分酸価が５０〜１５０ｍｇＫＯＨ／ｇの範囲にある光重合性モノマーＢ、および固形分酸価が５０〜１５０ｍｇＫＯＨ／ｇの範囲にあるアルカリ可溶性樹脂を使用することが好ましい。これによって、画素カケ、画素粒、残差の発生が無い良好な第4色の画素を得ることができる。
【００３２】
本発明では、赤色、緑色、青色画素が顔料を含有することが必要であり、赤色画素がＰＲ２５４を含有し、緑色画素がＰＧ７、ＰＧ３６、ＰＧ５８から選択されるいずれかの顔料を含有し、青色画素がＰＢ１５:６を含有することが必要である。
【００３３】
本発明の4色カラーフィルター基板は、Ｃ光源を用いて測定した赤緑青色画素のＣＩＥ１９３１表色系色度（ｘ、ｙ）を結んでなる３角形の面積が、ＮＴＳＣ規格色度（ｘ、ｙ）を結んでなる３角形の面積の、６５〜１００％であることが好ましく、７０〜１００％であることが更に好ましい。
【００３４】
カラーフィルター基板は通常、色再現範囲が広くなるほど透過率が低下する。一方、発明者らの検討によると、カラーフィルター基板は色再現範囲６５〜１００％においては、赤色、緑色、青色画素の中で緑色画素の透過率が相対的に低くなりやすいため、赤色、緑色、青色画素の加法混色色度（ｘ、ｙ）は青〜赤味の色度となる傾向があることがわかった。これに対し本発明の４色カラーフィルター基板は、第４色の画素の顔料濃度を上記の範囲とし、かつ、第４色の画素の色度（Ｙ）を上記の範囲とすることによって、第４色の画素色度（ｘ、ｙ）と、赤色、緑色、青色画素の加法混色により得られる色度（ｘ、ｙ）との差を小さくできるため、色再現範囲６５〜１００％においても、ホワイトバランスと高透過率を両立しやすい。
【００３５】
赤色画素に使用するＰＲ２５４以外の顔料の例としては、ＰＲ１４９、ＰＲ１６６、ＰＲ１７７、ＰＲ２０９、ＰＹ１３８、ＰＹ１５０、ＰＹＰ１３９等が挙げられる。緑色画素に使用するＰＧ７、ＰＧ３６、ＰＧ５８以外の顔料の例としては、ＰＧ３７、ＰＢ１６、ＰＹ１２９、ＰＹ１３８、ＰＹ１３９、ＰＹ１５０、ＰＹ１８５等が挙げられる。青色画素に使用するＰＢ１５：６以外の顔料の例としては、ＰＶ２３等が挙げられる。
【００３６】
本発明では、赤色画素における全固形分中の顔料濃度が、２０〜５０質量％であることが好ましく、緑色画素における全固形分中の顔料濃度が、３０〜５０質量％であることが好ましく、青色画素における全固形分中の顔料濃度が、１５〜４０質量％であることが好ましい。
【００３７】
本発明では、赤色、緑色、青色、および第４色の画素の膜厚がいずれも１．５〜２．５μｍの範囲にあることが好ましい。さらに、膜厚が最も厚い画素と、膜厚が最も薄い画素との膜厚差が、０〜０．５μｍの範囲にあることが好ましく、０〜０．２μｍの範囲にあることが特に好ましい。膜厚差が０．５μｍより大きいとカラーフィルター基板の平坦性、密着性が低下する傾向があり、膜厚差が０．２μｍより大きいとカラーフィルター基板のコントラスト比が低下する傾向がある。
【００３８】
赤色、緑色、青色、および第4色の画素において、面積が最も大きい画素の面積に対する、面積が最も小さい画素の面積が、７０〜１００％であることが好ましい。面積比が７０％より小さいと、面積が最も小さい画素が赤緑青画素の場合は色再現範囲が狭くなる傾向があり、面積が最も小さい画素が第4色の画素の場合は透過率が低くなる傾向がある。
つぎに、本発明のカラーフィルター基板の製造方法を説明する。
【００３９】
カラーフィルター基板に使用する顔料を、溶媒、高分子分散剤等と共に分散機によりナノ分散し顔料分散液を作製した後、この顔料分散液に、アルカリ可溶性樹脂、モノマー、光重合開始剤等を添加し顔料組成物を作製する。一方、第4色の画素の着色剤として染料を使用する場合は、染料に、溶媒、アルカリ可溶性樹脂、モノマー、光重合性開始剤を等を添加し、着色剤組成物を作製する。色毎に作製した顔料組成物、染料組成物を使用して、透明基板上に赤色、緑色、青色、および第４色の画素をパターンニングすることで、４色カラーフィルター基板が得られる。以下に詳細を説明する。
【００４０】
顔料は粉体の状態で一次粒子が凝集した二次粒子の状態（二次粒子は、通常１〜５０μｍ）であるため、顔料を、溶媒、高分子分散剤等と共に混合した後、分散機を用いて顔料の二次粒子に剪断応力を印加し一次粒子または小数の一次粒子の集合体の粒子に分散することが必要である。
【００４１】
顔料とともに混合する溶剤の例としては、プロピレングリコールモノメチルエーテル、プロピレングリコールモノエチルエーテル、プロピレングリコールモノメチルエーテルアセテート、プロピレングリコールモノエチルエーテルアセテート、アセト酢酸エチル、メチル−３−メトキシプロピオネート、エチル−３−エトキシプロピオネート、メトキシブチルアセテート、３−メチル−３−メトキシブチルアセテート、エタノール、ブタノール、イソプロパノール、３−メチル−３−メトキシブタノール等が挙げられる。
【００４２】
顔料とともに混合する高分子分散剤の例としては、塩基性基をその構造中に有するものが好ましく、市販品の例としては“ソルスパース”（アビシア社製）、“アジスパー”（味の素ファインテクノ社製）、“ＢＹＫ”（ビックケミー社製）等を好ましく用いることができる。“ソルスパース２４０００、“アジスパー”ＰＢ８２１、ＰＢ８２２、“ＢＹＫ”、２０００、２００１、６９１９、２１１１６等を用いた場合に分散安定化効果が高くなるため好ましい。
【００４３】
溶媒中で顔料の粗大粒子に剪断応力を印加するための分散機としては、サンドミル、ボールミル、ビーズミル、３本ロールミル、アトライターなどが用いられる。
【００４４】
上記のようにして得られた顔料分散液に、アルカリ可溶性樹脂、モノマー、光重合開始剤などを添加し顔料組成物を作製する。塗布性、密着性等を向上させるために、界面活性剤、密着性改良剤等を添加することもできる。
【００４５】
本発明で使用する顔料組成物は、塗工性、乾燥性等の観点から、顔料と樹脂成分をあわせた全固形分濃度は、５〜２０質量％の範囲で使用することが望ましい。
【００４６】
上記のようにして得られた顔料組成物を基板上に塗布する方法としては、スピンコーター、バーコーター、ブレードコーター、ロールコーター、ダイコーター、インクジェット印刷法、スクリーン印刷法等の方法を用いることができる。基板としては通常、ソーダガラス、無アルカリガラス、ホウケイ酸ガラス、石英ガラスなどの透明基板が用いられる。顔料組成物を前記のような方法で透明基板上に塗布した後、風乾、加熱乾燥、真空乾燥などにより、顔料組成物の塗膜を形成する。
【００４７】
次に、顔料組成物が感光性の場合は、感光性顔料組成物の塗膜上にマスクを設置し、超高圧水銀灯、ケミカル灯、高圧水銀灯等を用いて、紫外線等により選択的に露光を行う。
【００４８】
その後、アルカリ性現像液で現像を行う。アルカリ性現像液に用いるアルカリ性物質としては、例えば水酸化ナトリウム、水酸化カリウム、炭酸ナトリウム、炭酸カリウム、ケイ酸ナトリウム、メタケイ酸ナトリウム、アンモニア水等の無機アルカリ類、エチルアミン、ｎ−プロピルアミン等の１級アミン類、ジエチルアミン、ジ−ｎ−プロピルアミン等の２級アミン類、トリエチルアミン、メチルジエチルアミン等の３級アミン類、テトラメチルアンモニウムヒドロキシド等の有機アルカリ類等が挙げられる。
【００４９】
その後、得られた塗膜パターンを加熱処理することによって画素がパターンニングされたカラーフィルター基板となる。加熱処理は通常、空気中、窒素雰囲気中、真空中等で行われ、１５０〜３５０℃、好ましくは１８０〜２５０℃の温度のもとで、０．５〜５時間、連続的または段階的に行われる。この加熱工程により、顔料組成物中の樹脂成分の硬化が進む。
【００５０】
上記のようなパターンニング工程を赤色、緑色、青色、および第４色の画素について順次行うと、本発明の４色カラーフィルター基板が作製できる。各色画素のパターン形状は、ストライプ型、モザイク型、トライアングル型等が挙げられる。画素のパターンニング順序は限定されない。
【００５１】
本発明のカラーフィルター基板は、透過型、反射型、半透過型のいずれの構成でも良いが、製造コストが安く、コントラスト比が高くなるため透過型であることが好ましい。
【００５２】
本発明のカラーフィルター基板のホワイトバランスは、例えば、Ｃ光源における赤色、緑色、青色、および第４色の画素の色度（ｘ、ｙ）を測定した後、第４色の画素の色度（ｘ、ｙ）と赤緑青色画素の加法混色により得られる色度（ｘ、ｙ）との差（Δｘ、Δｙ）の絶対値（｜Δｘ｜、｜Δｙ｜）から評価することができる。｜Δｘ｜、｜Δｙ｜が小さければ小さいほどカラーフィルター基板のホワイトバランスが良好となるため好ましく、０≦｜Δｘ｜≦０．００５、かつ  ０≦｜Δｙ｜≦０．００５であることが特に好ましい。
【００５３】
本発明では、第４色の画素の全固形分中の着色剤濃度を０．３〜３質量％とし、かつ、第４色の画素の色度（Ｙ）を、７０≦Ｙ≦９０とすることによって、｜Δｘ｜、｜Δｙ｜を上記の範囲とすることができる。
【００５４】
本発明のカラーフィルター基板の透過率は、例えば、Ｃ光源における赤色、緑色、青色、および第４色の画素のＹの平均から評価することができる。通常、色再現範囲が大きくなるほど、カラーフィルター基板の透過率は低下するため、色再現範囲一定で透過率を評価する必要がある。
【００５５】
例えば、色再現範囲７０％におけるＹの平均は、３０以上が好ましく、４０以上がさらに好ましい。第４色の画素の全固形分中の着色剤濃度を０．３〜３質量％とし、かつ、第４色の画素の色度（Ｙ）を、７０≦Ｙ≦９０とすることによって、Ｙの平均を上記の範囲とすることができる。
【００５６】
本発明のカラーフィルター基板の色再現範囲は、例えば、Ｃ光源における赤緑青色画素の３色の色度（ｘ、ｙ）を結んでなる３角形の面積と、ＮＴＳＣ規格色度（ｘ、ｙ）を結んでなる３角形の面積を計算し、その面積比から算出することができる。なお、ＮＴＳＣ規格色度（ｘ、ｙ）は、赤（０．６７、０．３３）、緑（０．２１、０．７１）、青（０．１４、０．０８）である。
【００５７】
本発明のカラーフィルター基板の色再現範囲は、６５〜１００％であることが好ましく、７０〜１００％であることが特に好ましい。赤緑青色画素に用いる顔料の組み合わせを適切に選択することにより色再現範囲を６５〜１００％にすることができる。
【００５８】
本発明のカラーフィルター基板のコントラスト比は、例えば、カラーフィルター基板を偏光子と検光子の間におき、偏光子と検光子が平行の時の透過率と、偏光子と検光子が直交の時の透過率との比から評価することができる。通常、色再現範囲が大きくなるほど、カラーフィルター基板のコントラスト比は低下するため、色再現範囲一定でコントラスト比を評価する必要がある。例えば、色再現範囲７０％におけるカラーフィルター基板のコントラスト比は、６０００以上が好ましく、７０００以上がさらに好ましい。本発明では赤色、緑色、青色、および第４色の画素に使用する顔料をナノ分散安定化し、赤色、緑色、青色、および第４色の画素の膜厚差を小さくすることによって、カラーフィルター基板のコントラスト比を６０００以上とすることができる。
【００５９】
次に、このカラーフィルター基板を用いて作製した液晶表示装置の一例について述べる。カラーフィルター基板とアレイ基板とを、さらにそれらの基板上に設けられた液晶配向のためのラビング処理を施した液晶配向膜、およびセルギャップ保持のためのスペーサーを介して、対向させて貼りあわせる。なお、アレイ基板上には、薄膜トランジスタ（ＴＦＴ）素子や薄膜ダイオード（ＴＦＤ）素子、および走査線、信号線などを設け、ＴＦＴ液晶表示装置やＴＦＤ液晶表示装置を作成することができる。次に、シール部に設けられた注入口から液晶を注入した後に、注入口を封止する。バックライトを取り付け、ＩＣドライバー等を実装することにより液晶表示装置が完成する。バックライトとしては、２波長ＬＥＤバックライト、３波長ＬＥＤバックライト、ＣＣＦＬ等を用いることができ、液晶表示装置の製造コストが安くなるため青色ＬＥＤと黄色ＹＡＧ蛍光体からなる２波長ＬＥＤを用いることが特に好ましい。本発明で使用するバックライトの色度（ｘ、ｙ）は、０．２５０≦ｘ≦０．３５０、かつ０．３００≦ｙ≦０．４００であることが好ましい。上記の色度（ｘ、ｙ）のバックライトと本発明のカラーフィルター基板とを具備してなる表示装置は、白色表示色度（ｘ、ｙ）が良好となり、かつ、液晶表示装置の画面内における白色表示色度（ｘ、ｙ）のバラツキが小さくなり、ホワイトバランスに優れる。
【実施例】
【００６０】
以下、好ましい実施態様を用いて本発明を更に詳しく説明する。実施例中のカラーフィルター基板の評価を以下の方法で行った。  
【００６１】
評価方法
（カラーフィルター基板の画素の色度）
Ｃ光源における赤色、緑色、青色、および第４色の画素のＣＩＥ１９３１表色系色度（ｘ、ｙ、Ｙ）は、大塚電子（株）製、顕微分光光度計“ＭＣＰＤ−２０００”を用いて測定した。
【００６２】
（赤緑青色画素の加法混色色度）
赤色、緑色、青色画素の色度（ｘ、ｙ、Ｙ）の加法混色を行い、加法混色色度（ｘ、ｙ、Ｙ）を算出した。
【００６３】
（赤色、緑色、青色、および第４色の画素の透過スペクトル）
赤色、緑色、青色、および第４色の画素の透過スペクトルは、上記と同様にしてＭＣＰＤ−２０００を用いて測定した。
【００６４】
（赤色、緑色、青色、および第４色の画素の膜厚）
画素の膜厚は、東京精密（株）製、表面段差計“サーフコム１４００Ｄ”を用いて測定した。
【００６５】
（第４色の画素のパターン加工）
青色着色剤組成物のプリベイク後の基板に、１０、２０、３０、４０、５０μｍのライン＆スペースパターンを持つフォトマスクを介して、露光量が１００および２００ｍｊ/ｃｍ２なるように、露光時間を調整し、紫外線露光を行った。
次に、露光後基板を２３℃の０．２質量％水酸化テトラメチルアンモニウム水溶液中で６０秒間シャワー現像した後、純水で洗浄した。
【００６６】
（第４色の画素の画素カケ評価）
パターン加工後の基板について、１０〜５０μｍパターンの顕微鏡観察を行い、以下の基準で判定を行った。
○  ：  露光量１００および２００ｍｊ/ｃｍ２のどちらもカケ無し
△  ：  露光量１００および２００ｍｊ/ｃｍ２のどちらかにカケ有り
×  ：  露光量１００および２００ｍｊ/ｃｍ２のどちらもカケ有り
（第４色の画素の画素粒評価）
パターン加工後の基板について、１０〜５０μｍパターンの顕微鏡観察を行い、以下の基準で判定を行った。
○  ：  露光量１００および２００ｍｊ/ｃｍ２のどちらも粒無し
△  ：  露光量１００および２００ｍｊ/ｃｍ２のどちらかに粒有り
×  ：  露光量１００および２００ｍｊ/ｃｍ２のどちらも粒有り
（第４色の画素の残差評価）
パターン加工後の基板について、１０μｍ〜５０μｍパターンの横の未露光部の顕微鏡観察を行い、以下の基準で判定を行った。
○  ：  露光量１００および２００ｍｊ/ｃｍ２のどちらも残差無し
△  ：  露光量１００および２００ｍｊ/ｃｍ２のどちらかに残差有り
×  ：  露光量１００および２００ｍｊ/ｃｍ２のどちらも残差有り
（カラーフィルター基板のホワイトバランス）
第４色の画素色度（ｘ、ｙ）と赤緑青色画素の加法混色色度（ｘ、ｙ）との差（Δｘ、Δｙ）の絶対値（｜Δｘ｜、｜Δｙ｜）から以下の基準でカラーフィルター基板のホワイトバランス判定を行った。
判定◎  ：  0≦｜Δｘ｜≦0.005、かつ、0≦｜Δｙ｜≦0.005の場合
判定○  ：  ｜Δｘ｜、｜Δｙ｜の大きい方が、0.005＜（｜Δｘ｜ ｏｒ ｜Δｙ｜）≦0.010の場合
判定△  ：  ｜Δｘ｜、｜Δｙ｜の大きい方が、0.010＜（｜Δｘ｜ ｏｒ ｜Δｙ｜）≦0.020の場合
判定×  ：  ｜Δｘ｜、｜Δｙ｜の大きい方が、0.020＜（｜Δｘ｜ ｏｒ ｜Δｙ｜）の場合。
【００６７】
（カラーフィルター基板の透過率）
赤色、緑色、青色、および第４色の画素のＹの平均から、カラーフィルター基板の透過率を算出した。
【００６８】
（カラーフィルター基板のコントラスト比）
カラーフィルター基板の赤色、緑色、青色、および第４色の画素が全測定面積に入るように偏光子と検光子の間に置き、偏光子と検光子が平行の時の光線透過率（Ｉ１）と、偏光子と検光子が直行したときの光線透過率（Ｉ２）の比（Ｉ１／Ｉ２）を測定することによりコントラスト比を算出した。偏光子と検光子には日東電工（株）製偏光フィルム”ＮＰＦ−Ｇ１２２０ＤＵＮ”を使用した。光源として熱陰極管を用いたバックライトユニットである明拓システム製”ＦＬ８Ａ−ＥＸ／７０”を使用し、色彩輝度計としてトプコン（株）製”ＢＭ−５Ａ”を使用した。
【００６９】
（カラーフィルター基板の色再現範囲）
赤色、緑色、青色画素の色度座標（ｘ、ｙ）を結んでなる３角形の面積と、ＮＴＳＣ規格色度座標（ｘ、ｙ）を結んでなる３角形の面積とを計算し、その面積比からカラーフィルター基板の色再現範囲を算出した。
【００７０】
調整例１
（赤色画素を形成するための赤色顔料組成物の作製）
顔料として、５０ｇのＰＲ１７７（大日精化製、“クロモファイン”レッド、（商品名）  ６１２５ＥＣ）、５０ｇのＰＲ２５４（チバ・スペシャルティケミカルズ（株）製、“イルガポア”レッド、（商品名）ＢＫ−ＣＦ）を混合した。この顔料中に、１００ｇの高分子分散剤（ビックミージャパン（株）製、（商品名）ＢＹＫ２０００、４０質量％溶液）、６７ｇのアルカリ可溶性樹脂（ダイセル化学製、“サイクロマー”、（商品名）ＡＣＡ２５０、４５質量％溶液）、８３ｇのプロピレングリコールモノメチルエーテル、および６５０ｇのプロピレングリコールモノメチルエーテルアセテート、を混合してスラリーを作製した。スラリーを入れたビーカーを循環式ビーズミル分散機（ウイリー・エ・バッコーフェン社製“ダイノーミル”ＫＤＬ−Ａ）とチューブでつなぎ、メディアとして直径０．３ｍｍのジルコニアビーズを使用して、３２００ｒｐｍ、４時間の分散処理を行い、顔料分散液を得た。
【００７１】
この顔料分散液４５．７ｇに、７．８ｇのサイクロマーＡＣＡ２５０、３．３ｇの光重合性モノマー（日本化薬製、“カヤラッド”、（商品名）ＤＰＨＡ）、０．２ｇの光重合開始剤（チバ・スペシャルティケミカルズ製、“イルガキュア”、（商品名）９０７）、０．１ｇの光重合開始剤（日本化薬製、“カヤキュア”、（商品名）ＤＥＴＸ−Ｓ）、０．０３ｇの界面活性剤（ビックケミージャパン（株）製、（商品名）ＢＹＫ３３３）、および４２．９ｇのプロピレングリコールモノメチルエーテルアセテートを添加し、顔料組成物を得た。顔料組成物における全固形分中の顔料濃度は、３１質量％であり、各顔料の質量混合比は、ＰＲ１７７：ＰＲ２５４＝５０：５０であった。
【００７２】
調整例２
（赤色画素を形成するための赤色顔料組成物の作製）
調整例１で得られた顔料分散液３６．８ｇに、１０．０ｇのサイクロマーＡＣＡ２５０、３．７ｇのカヤラッドＤＰＨＡ、０．２ｇのイルガキュア９０７、０．１ｇのカヤキュアＤＥＴＸ−Ｓ、０．０３ｇのＢＹＫ３３３、および４９．２ｇのプロピレングリコールモノメチルエーテルアセテートを添加し、顔料組成物を得た。顔料組成物における全固形分中の顔料濃度は、２５質量％であり、ＰＲ１７７：ＰＲ２５４＝５０：５０であった。
【００７３】
調整例３
（赤色画素を形成するための赤色顔料組成物の作製）
調整例１で得られた顔料分散液５９．２ｇに、４．５ｇのサイクロマーＡＣＡ２５０、２．５ｇのカヤラッドＤＰＨＡ、０．２ｇのイルガキュア９０７、０．１ｇのカヤキュアＤＥＴＸ−Ｓ、０．０３ｇのＢＹＫ３３３、および３３．５ｇのプロピレングリコールモノメチルエーテルアセテートを添加後し、顔料組成物を得た。顔料組成物における全固形分中の顔料濃度は、４０質量％であり、ＰＲ１７７：ＰＲ２５４＝５０：５０であった。
【００７４】
調整例４
（赤色画素を形成するための赤色顔料組成物の作製）
調整例１で得られた顔料分散液６２．３ｇに、３．７ｇのサイクロマーＡＣＡ２５０、２．４ｇのカヤラッドＤＰＨＡ、０．２ｇのイルガキュア９０７、０．１ｇのカヤキュアＤＥＴＸ−Ｓ、０．０３ｇのＢＹＫ３３３、および３１．３ｇのプロピレングリコールモノメチルエーテルアセテートを添加し、顔料組成物を得た。顔料組成物における全固形分中の顔料濃度は、４２質量％であり、ＰＲ１７７：ＰＲ２５４＝５０：５０であった。
【００７５】
調整例５
（緑色画素を形成するための緑色顔料組成物の作製）
顔料として、６５ｇのＰＧ７（クラリアントジャパン社製  “ホスタパーム”グリーン、（商品名）ＧＮＸ）、３５ｇのＰＹ１５０（ランクセス（株）製、（商品名）Ｅ４ＧＮＧＴ）を混合した。この顔料中に、１００ｇのＢＹＫ２０００、６７ｇのサイクロマーＡＣＡ２５０、８３ｇのプロピレングリコールモノメチルエーテル、および６５０ｇのプロピレングリコールモノメチルエーテルアセテート、を混合し、ダイノーミルＫＤＬ−Ａを用いて、直径０．３ｍｍのジルコニアビーズを使用して、３２００ｒｐｍ、６時間の分散処理を行い、顔料分散液を得た。
【００７６】
この顔料分散液５１．７ｇに、６．３ｇのサイクロマーＡＣＡ２５０、２．９ｇのカヤラッドＤＰＨＡ、０．２ｇのイルガキュア９０７、０．１ｇのカヤキュアＤＥＴＸ−Ｓ、０．０３ｇのＢＹＫ３３３、および３８．８ｇのプロピレングリコールモノメチルエーテルアセテートを添加し、顔料組成物を得た。顔料組成物における全固形分中の顔料濃度は３５質量％であり、ＰＧ７：ＰＹ１５０＝６５：３５であった。
【００７７】
調整例６
（緑色画素を形成するための緑色顔料組成物の作製）
顔料として、６４ｇのＰＧ７、３４．５ｇのＥ４ＧＮＧＴ、および１．５ｇのカーボンブラック（三菱化学（株）製、（商品名）ＭＡ１００）を混合したこと以外は、調整例５と同様にして顔料分散液を得た。
【００７８】
この顔料分散液５１．７ｇに、６．３ｇのサイクロマーＡＣＡ２５０、２．９ｇのカヤラッドＤＰＨＡ、０．２ｇのイルガキュア９０７、０．１ｇのカヤキュアＤＥＴＸ−Ｓ、０．０３ｇのＢＹＫ３３３、および３８．８ｇのプロピレングリコールモノメチルエーテルアセテートを添加し、顔料組成物を得た。顔料組成物における全固形分中の顔料濃度は３５質量％であり、ＰＧ７：ＰＹ１５０：カーボンブラック＝６４：３４．５：１．５であった。
【００７９】
調整例７
（緑色画素を形成するための緑色顔料組成物の作製）
顔料として、７５ｇのＰＧ３６（ＤＩＣ（株）製、“ファーストゲングリーン”、（商品名）２ＹＫ−ＣＦ）、２５ｇのＥ４ＧＮＧＴを混合したこと以外は、調整例５と同様にして顔料分散液を得た。
【００８０】
この顔料分散液５９．２ｇに、４．５ｇのサイクロマーＡＣＡ２５０、２．５ｇのカヤラッドＤＰＨＡ、０．２ｇのイルガキュア９０７、０．１ｇのカヤキュアＤＥＴＸ−Ｓ、０．０３ｇのＢＹＫ３３３、および３３．５ｇのプロピレングリコールモノメチルエーテルアセテートを添加し、顔料組成物を得た。顔料組成物における全固形分中の顔料濃度は４０質量％であり、ＰＧ３６：ＰＹ１５０＝７５：２５であった。
【００８１】
調整例８
（緑色画素を形成するための緑色顔料組成物の作製）
調整例５で得られた顔料分散液５６．２ｇに、５．２ｇのサイクロマーＡＣＡ２５０、２．７ｇのカヤラッドＤＰＨＡ、０．２ｇのイルガキュア９０７、０．１ｇのカヤキュアＤＥＴＸ−Ｓ、０．０３ｇのＢＹＫ３３３、および３５．６ｇのプロピレングリコールモノメチルエーテルアセテートを添加し、顔料組成物を得た。
顔料組成物における全固形分中の顔料濃度は３８質量％であり、ＰＧ７：ＰＹ１５０＝６５：３５であった。
【００８２】
調整例９
（緑色画素を形成するための緑色顔料組成物の作製）
顔料として、１０ｇのＰＢ１６（ＢＡＳＦ社製“ヘリオゲンブルー”、（商品名）Ｄ７４９０）、４０ｇのＰＧ５８（ＤＩＣ（株）製、“ファーストゲングリーン”、（商品名）Ａ１１０）、２５ｇのＰＹ１２９（チバスペシャリティケミカルズ（株）製“イルガジンイエロー”、（商品名）５ＧＬＴ）、２５ｇのＰＹ１５０を混合したこと以外は、調整例５と同様にして顔料分散液を得た。
【００８３】
この顔料分散液７２．８ｇに、１．１ｇのサイクロマーＡＣＡ２５０、１．８ｇのカヤラッドＤＰＨＡ、０．２ｇのイルガキュア９０７、０．１ｇのカヤキュアＤＥＴＸ−Ｓ、０．０３ｇのＢＹＫ３３３、および２４ｇのプロピレングリコールモノメチルエーテルアセテートを添加し、顔料組成物を得た。顔料組成物における全固形分中の顔料濃度は４９質量％であり、ＰＢ１６：ＰＧ５８：ＰＹ１２９：ＰＹ１５０＝１０：４０：２５：２５であった。
【００８４】
調整例１０
（青色画素を形成するための青色顔料組成物の作製）
顔料として１００ｇのＰＢ１５：６（東洋インキ社製“リオノール”ブルー、（商品名）７６０２）を使用し、この顔料中に１００ｇのＢＹＫ２０００、６７ｇのサイクロマーＡＣＡ２５０、８３ｇのプロピレングリコールモノメチルエーテル、および６５０ｇのプロピレングリコールモノメチルエーテルアセテート、を混合してスラリーを作製した。スラリーを分散機ダイノーミルＫＤＬ−Ａを用いて、直径０．３ｍｍのジルコニアビーズを使用して、３２００ｒｐｍ、３時間の分散処理を行い、顔料分散液を得た。
【００８５】
この顔料分散液４１．３ｇに、８．９ｇのサイクロマーＡＣＡ２５０、３．５ｇのカヤラッドＤＰＨＡ、０．２ｇのイルガキュア９０７、０．１ｇのカヤキュアＤＥＴＸ−Ｓ、０．０３ｇのＢＹＫ３３３、および４６ｇのプロピレングリコールモノメチルエーテルアセテートを添加し、顔料組成物を得た。顔料組成物における全固形分中の顔料濃度は２８質量％であり、ＰＢ１５:６単独であった。
【００８６】
調整例１１
（青色画素を形成するための青色顔料組成物の作製）
顔料として、９８ｇのＰＢ１５:６、２ｇのＭＡ１００を混合したこと以外は、調整例１０と同様にして顔料分散液を得た。
【００８７】
この顔料分散液４１．３ｇに、８．９ｇのサイクロマーＡＣＡ２５０、３．５ｇのカヤラッドＤＰＨＡ、０．２ｇのイルガキュア９０７、０．１ｇのカヤキュアＤＥＴＸ−Ｓ、０．０３ｇのＢＹＫ３３３、および４６ｇのプロピレングリコールモノメチルエーテルアセテートを添加し、顔料組成物を得た。顔料組成物における全固形分中の顔料濃度は２８質量％であり、ＰＢ１５:６：カーボンブラック＝９８：２であった。
【００８８】
調整例１２
（青色画素を形成するための青色顔料組成物の作製）
調整例１０で得られた顔料分散液２４．９ｇに、１３ｇのサイクロマーＡＣＡ２５０、４．４ｇのカヤラッドＤＰＨＡ、０．２ｇのイルガキュア９０７、０．１ｇのカヤキュアＤＥＴＸ−Ｓ、０．０３ｇのＢＹＫ３３３、および５７．４ｇのプロピレングリコールモノメチルエーテルアセテートを添加し、顔料組成物を得た。顔料組成物における全固形分中の顔料濃度は１７質量％であり、ＰＢ１５:６単独であった。
【００８９】
調整例１３
（青色画素を形成するための青色顔料組成物の作製）
顔料として、８０ｇのＰＢ１５:６、２０ｇのＰＶ２３（クラリアントジャパン社製、“ホスタパーム”バイオレット、（商品名）ＲＬ−ＣＯＦ０２）を混合したこと以外は、調整例１０と同様にして顔料分散液を得た。
【００９０】
この顔料分散液２９．４ｇに、１１．９ｇのサイクロマーＡＣＡ２５０、４．２ｇのカヤラッドＤＰＨＡ、０．２ｇのイルガキュア９０７、０．１ｇのカヤキュアＤＥＴＸ−Ｓ、０．０３ｇのＢＹＫ３３３、および５４．２ｇのプロピレングリコールモノメチルエーテルアセテートを添加し、顔料組成物を得た。顔料組成物における全固形分中の顔料濃度は２０質量％であり、ＰＢ１５:６：ＰＶ２３＝８０：２０であった。
【００９１】
調整例１４
（青色画素を形成するための青色顔料組成物の作製）
調整例１３で得られた顔料分散液２４．９ｇに、１３ｇのサイクロマーＡＣＡ２５０、４．４ｇのカヤラッドＤＰＨＡ、０．２ｇのイルガキュア９０７、０．１ｇのカヤキュアＤＥＴＸ−Ｓ、０．０３ｇのＢＹＫ３３３、および５７．４ｇのプロピレングリコールモノメチルエーテルアセテートを添加し、顔料組成物を得た。顔料組成物における全固形分中の顔料濃度は１７質量％であり、ＰＢ１５:６：ＰＶ２３＝８０：２０であった。
【００９２】
調整例１５
（第４色の画素を形成するための薄色顔料組成物の作製）
調整例１０で得られた顔料分散液１．００ｇに、８．３０ｇのサイクロマーＡＣＡ２５０（アルカリ可溶性樹脂）、５．６５ｇのカヤラッドＤＰＨＡ（光重合性モノマーＡ）、０．２０ｇのイルガキュア９０７、０．１０ｇのカヤキュアＤＥＴＸ−Ｓ、０．０３ｇのＢＹＫ３３３、および８４．７２ｇのプロピレングリコールモノメチルエーテルアセテートを添加し、顔料組成物を得た。顔料組成物における全固形分中の顔料濃度は１質量％であり、ＰＢ１５:６単独であった。
【００９３】
ＡＣＡ２５０の固形分酸価は７０ｍｇＫＯＨ／ｇであり、ＤＰＨＡの固形分酸価は０．１ｍｇＫＯＨ／ｇであり、樹脂とモノマーの重量混合比は、ＡＣＡ２５０：ＤＰＨＡ＝４０：６０であった。
【００９４】
調整例１６
（第４色の画素を形成するための組成物の作製）
８．３０ｇのサイクロマーＡＣＡ２５０、５．６５ｇのカヤラッドＤＰＨＡ、０．２ｇのイルガキュア９０７、０．１ｇのカヤキュアＤＥＴＸ−Ｓ、０．０３ｇのＢＹＫ３３３、および８４．７２ｇのプロピレングリコールモノメチルエーテルアセテート、を添加し組成物を得た。この組成物は、顔料を含有しなかった。
【００９５】
調整例１７
（第４色の画素を形成するための薄色顔料組成物の作製）
調整例１０で得られた顔料分散液０．５０ｇに、８．４０ｇのサイクロマーＡＣＡ２５０、５．６９ｇのカヤラッドＤＰＨＡ、０．２ｇのイルガキュア９０７、０．１ｇのカヤキュアＤＥＴＸ−Ｓ、０．０３ｇのＢＹＫ３３３、および８５．０８ｇのプロピレングリコールモノメチルエーテルアセテートを添加し、顔料組成物を得た。顔料組成物における全固形分中の顔料濃度は０．５質量％であり、ＰＢ１５:６単独であった。
【００９６】
調整例１８
（第４色の画素を形成するための薄色顔料組成物の作製）
調整例１０で得られた顔料分散液１．９８ｇに、８．１２ｇのサイクロマーＡＣＡ２５０、５．５７ｇのカヤラッドＤＰＨＡ、０．２ｇのイルガキュア９０７、０．１ｇのカヤキュアＤＥＴＸ−Ｓ、０．０３ｇのＢＹＫ３３３、および８４．００ｇのプロピレングリコールモノメチルエーテルアセテートを添加し、顔料組成物を得た。顔料組成物における全固形分中の顔料濃度は２質量％であり、ＰＢ１５:６単独であった。
【００９７】
調整例１９
（第４色の画素を形成するための薄色顔料組成物の作製）
調整例１０で得られた顔料分散液３．９６ｇに、７．７４ｇのサイクロマーＡＣＡ２５０、５．４０ｇのカヤラッドＤＰＨＡ、０．２ｇのイルガキュア９０７、０．１ｇのカヤキュアＤＥＴＸ−Ｓ、０．０３ｇのＢＹＫ３３３、および８２．５７ｇのプロピレングリコールモノメチルエーテルアセテートを添加し、顔料組成物を得た。顔料組成物における全固形分中の顔料濃度は４質量％であり、ＰＢ１５:６単独であった。
【００９８】
調整例２０
（第４色の画素を形成するための薄色顔料組成物の作製）
顔料として５０ｇのＰＢ１５：６、５０ｇのＰＧ７を混合した。この顔料中に１００ｇのＢＹＫ２０００、６７ｇのサイクロマーＡＣＡ２５０、８３ｇのプロピレングリコールモノメチルエーテル、および６５０ｇのプロピレングリコールモノメチルエーテルアセテート、を混合してスラリーを作製した。スラリーを分散機ダイノーミルＫＤＬ−Ａを用いて、直径０．３ｍｍのジルコニアビーズを使用して、３２００ｒｐｍ、３時間の分散処理を行い、顔料分散液を得た。
【００９９】
この顔料分散液１．００ｇに、８．３０ｇのサイクロマーＡＣＡ２５０、５．６５ｇのカヤラッドＤＰＨＡ、０．２０ｇのイルガキュア９０７、０．１０ｇのカヤキュアＤＥＴＸ−Ｓ、０．０３ｇのＢＹＫ３３３、および８４．７２ｇのプロピレングリコールモノメチルエーテルアセテートを添加し、顔料組成物を得た。顔料組成物における全固形分中の顔料濃度は１質量％であり、ＰＢ１５:６：ＰＧ７＝５０：５０であった。
【０１００】
調整例２１
（第４色の画素を形成するための薄色顔料組成物の作製）
顔料として５０ｇのＰＢ１５：６、５０ｇのＰＶ２３を混合した。この顔料中に１００ｇのＢＹＫ２０００、６７ｇのサイクロマーＡＣＡ２５０、８３ｇのプロピレングリコールモノメチルエーテル、および６５０ｇのプロピレングリコールモノメチルエーテルアセテート、を混合してスラリーを作製した。スラリーを分散機ダイノーミルＫＤＬ−Ａを用いて、直径０．３ｍｍのジルコニアビーズを使用して、３２００ｒｐｍ、３時間の分散処理を行い、顔料分散液を得た。
この顔料分散液０．５０ｇに、８．４０ｇのサイクロマーＡＣＡ２５０、５．６９ｇのカヤラッドＤＰＨＡ、０．２ｇのイルガキュア９０７、０．１ｇのカヤキュアＤＥＴＸ−Ｓ、０．０３ｇのＢＹＫ３３３、および８５．０８ｇのプロピレングリコールモノメチルエーテルアセテートを添加し、顔料組成物を得た。顔料組成物における全固形分中の顔料濃度は０．５質量％であり、ＰＢ１５:６：ＰＶ２３＝５０：５０であった。
【０１０１】
調整例２２
（第４色の画素を形成するための薄色顔料組成物の作製）
顔料として１００ｇのＰＶ２３を使用し、この顔料中に１００ｇのＢＹＫ２０００、６７ｇのサイクロマーＡＣＡ２５０、８３ｇのプロピレングリコールモノメチルエーテル、および６５０ｇのプロピレングリコールモノメチルエーテルアセテート、を混合してスラリーを作製した。スラリーを分散機ダイノーミルＫＤＬ−Ａを用いて、直径０．３ｍｍのジルコニアビーズを使用して、３２００ｒｐｍ、２時間の分散処理を行い、顔料分散液を得た。
【０１０２】
この顔料分散液１．００ｇに、８．３０ｇのサイクロマーＡＣＡ２５０、５．６５ｇのカヤラッドＤＰＨＡ、０．２０ｇのイルガキュア９０７、０．１０ｇのカヤキュアＤＥＴＸ−Ｓ、０．０３ｇのＢＹＫ３３３、および８４．７２ｇのプロピレングリコールモノメチルエーテルアセテートを添加し、顔料組成物を得た。顔料組成物における全固形分中の顔料濃度は１質量％であり、ＰＶ２３単独であった。
【０１０３】
調整例２３
（第４色の画素を形成するための薄色顔料組成物の作製）
顔料として１００ｇのＰＢ１５：３（クラリアントジャパン社製、“ホスタパーム”ブルー、（商品名）Ｂ２Ｇ））を使用したこと以外は調整例１５と同様にして、薄色顔料組成物を作製した。
【０１０４】
なお、顔料組成物における全固形分中の顔料濃度を１質量％とし、顔料比率をＰＢ１５：３単独とした。
【０１０５】
参考例２４
顔料として１００ｇのＰＢ６０（クラリアントジャパン社製、“ホスタパーム”ブルー、（商品名）ＲＬ０１）を使用したこと以外は調整例１５と同様にして、薄色顔料組成物を作製した。
【０１０６】
なお、顔料組成物における全固形分中の顔料濃度を１．５質量％とし、顔料比率をＰＢ６０単独とした。
【０１０７】
参考例２５
顔料として７０ｇのＰＢ１５：６、３０ｇのＰＶ１９（クラリアントジャパン社製、“ホスタパーム”レッドバイオレット、（商品名）ＥＲ０２）を使用したこと以外は調整例１５と同様にして、薄色顔料組成物を作製した。
【０１０８】
なお、顔料組成物における全固形分中の顔料濃度を２．５質量％とし、顔料比率をＰＢ１５:６：ＰＶ１９＝７０：３０とした。
【０１０９】
参考例２６
顔料として３０ｇのＰＶ２３、７０ｇのＰＲ１７７を使用したこと以外は調整例１５と同様にして、薄色顔料組成物を作製した。
【０１１０】
なお、顔料組成物における全固形分中の顔料濃度を２質量％とし、顔料比率をＰＶ２３：ＰＲ１７７＝３０：７０とした。
【０１１１】
参考例２７
顔料として３０ｇのＰＶ２３、７０ｇのＰＲ２０９（クラリアントジャパン社製、“ホスタパーム”レッド、（商品名）ＥＧｔｒａｎｓp.）を使用したこと以外は調整例１５と同様にして、薄色顔料組成物を作製した。
【０１１２】
なお、顔料組成物における全固形分中の顔料濃度を２質量％とし、顔料比率をＰＶ２３：ＰＲ２０９＝３０：７０とした。
【０１１３】
参考例２８
顔料として５０ｇのＰＶ２３、５０ｇのＰＲ２５４を使用したこと以外は調整例１５と同様にして、薄色顔料組成物を作製した。
【０１１４】
なお、顔料組成物における全固形分中の顔料濃度を１．５質量％とし、顔料比率をＰＶ２３：ＰＲ２５４＝５０：５０とした。
【０１１５】
参考例２９
（第４色の画素を形成するための薄色顔料組成物の作製）
調整例１０で得られた顔料分散液１．００ｇに、４．１９ｇのサイクロマーＡＣＡ２５０（アルカリ可溶性樹脂）、７．６６ｇのカヤラッドＤＰＨＡ（光重合性モノマーＡ）、０．２０ｇのイルガキュア９０７、０．１０ｇのカヤキュアＤＥＴＸ−Ｓ、０．０３ｇのＢＹＫ３３３、および８６．８２ｇのプロピレングリコールモノメチルエーテルアセテートを添加し、顔料組成物を得た。顔料組成物における全固形分中の顔料濃度は１質量％であり、ＰＢ１５:６単独であった。
【０１１６】
ＡＣＡ２５０の固形分酸価は７０ｍｇＫＯＨ／ｇであり、ＤＰＨＡの固形分酸価は０．１ｍｇＫＯＨ／ｇであり、樹脂とモノマーの重量混合比は、ＡＣＡ２５０：ＤＰＨＡ＝２０：８０であった。
【０１１７】
参考例３０
（第４色の画素を形成するための薄色顔料組成物の作製）
調整例１０で得られた顔料分散液１．００ｇに、２．０６ｇのサイクロマーＡＣＡ２５０（アルカリ可溶性樹脂）、８．６２ｇのカヤラッドＤＰＨＡ（光重合性モノマーＡ）、０．２０ｇのイルガキュア９０７、０．１０ｇのカヤキュアＤＥＴＸ−Ｓ、０．０３ｇのＢＹＫ３３３、および８７．９９ｇのプロピレングリコールモノメチルエーテルアセテートを添加し、顔料組成物を得た。顔料組成物における全固形分中の顔料濃度は１質量％であり、ＰＢ１５:６単独であった。
【０１１８】
ＡＣＡ２５０の固形分酸価は７０ｍｇＫＯＨ／ｇであり、ＤＰＨＡの固形分酸価は０．１ｍｇＫＯＨ／ｇであり、樹脂とモノマーの重量混合比は、ＡＣＡ２５０：ＤＰＨＡ＝１０：９０であった。
【０１１９】
参考例３１
（第４色の画素を形成するための薄色顔料組成物の作製）
調整例１０で得られた顔料分散液１．００ｇに、１０．５７ｇのサイクロマーＡＣＡ２５０（アルカリ可溶性樹脂）、４．７９ｇのカヤラッドＤＰＨＡ（光重合性モノマーＡ）、０．２０ｇのイルガキュア９０７、０．１０ｇのカヤキュアＤＥＴＸ−Ｓ、０．０３ｇのＢＹＫ３３３、および８３．３１ｇのプロピレングリコールモノメチルエーテルアセテートを添加し、顔料組成物を得た。顔料組成物における全固形分中の顔料濃度は１質量％であり、ＰＢ１５:６単独であった。
【０１２０】
ＡＣＡ２５０の固形分酸価は７０ｍｇＫＯＨ／ｇであり、ＤＰＨＡの固形分酸価は０．１ｍｇＫＯＨ／ｇであり、樹脂とモノマーの重量混合比は、ＡＣＡ２５０：ＤＰＨＡ＝５０：５０であった。
【０１２１】
参考例３２
（第４色の画素を形成するための薄色顔料組成物の作製）
調整例１０で得られた顔料分散液１．００ｇに、１２．７０ｇのサイクロマーＡＣＡ２５０（アルカリ可溶性樹脂）、３．８３ｇのカヤラッドＤＰＨＡ（光重合性モノマーＡ）、０．２０ｇのイルガキュア９０７、０．１０ｇのカヤキュアＤＥＴＸ−Ｓ、０．０３ｇのＢＹＫ３３３、および８２．１４ｇのプロピレングリコールモノメチルエーテルアセテートを添加し、顔料組成物を得た。顔料組成物における全固形分中の顔料濃度は１質量％であり、ＰＢ１５:６単独であった。
【０１２２】
ＡＣＡ２５０の固形分酸価は７０ｍｇＫＯＨ／ｇであり、ＤＰＨＡの固形分酸価は０．１ｍｇＫＯＨ／ｇであり、樹脂とモノマーの重量混合比は、ＡＣＡ２５０：ＤＰＨＡ＝６０：４０であった。
【０１２３】
参考例３３
（第４色の画素を形成するための薄色顔料組成物の作製）
調整例１０で得られた顔料分散液１．００ｇに、８．３０ｇのサイクロマーＡＣＡ２５０（アルカリ可溶性樹脂）、４．７１ｇのカヤラッドＤＰＨＡ（光重合性モノマーＡ）、０．９４ｇの光重合性モノマーＢ（東亜合成製、“アロニックス”、（商品名）Ｍ５１０、光重合性モノマーＢ）、０．２０ｇのイルガキュア９０７、０．１０ｇのカヤキュアＤＥＴＸ−Ｓ、０．０３ｇのＢＹＫ３３３、および８４．７２ｇのプロピレングリコールモノメチルエーテルアセテートを添加し、顔料組成物を得た。顔料組成物における全固形分中の顔料濃度は１質量％であり、ＰＢ１５:６単独であった。
【０１２４】
ＡＣＡ２５０の固形分酸価は７０ｍｇＫＯＨ／ｇであり、ＤＰＨＡの固形分酸価は０．１ｍｇＫＯＨ／ｇであり、Ｍ５１０の固形分酸価は９３ｍｇＫＯＨ／ｇであった。樹脂とモノマーの重量混合比は、ＡＣＡ２５０：ＤＰＨＡ：Ｍ５１０＝４０：５０：１０であった。
【０１２５】
実施例１
（赤色、緑色、青色、および第４色の画素を有する4色カラーフィルター基板の作製）
ブラックマトリックスを作製したガラス基板上に、調整例１で得られた赤色顔料組成物をスピナーにより塗布し、その後熱風オーブン中９０℃で１０分加熱処理することにより、赤色着色膜を得た。次にネガマスクを介し所定領域を露光した後、０．０４％水酸化カリウム水溶液に、非イオン界面活性剤として“エマルゲン”Ａ−６０（ＨＬＢ１２．８、ポリオキシエチレン誘導体））（花王（株）製）を現像液総量に対して０．１質量％添加したアルカリ現像液で９０秒間揺動しながら浸漬を行い現像し、続いて純水洗浄することにより、パターンニング基板を得た。得られたパターンニング基板を熱風オーブン中２２０℃で３０分保持することにより、アクリル系樹脂の硬化を行った。以上により赤色画素を形成した。次に、赤色画素と同様にして、調整例５の緑色顔料組成物、調整例１０の青色顔料組成物、および調整例１５の薄色顔料組成物を使用し、緑色画素、青色画素、第４色の画素を作製した。その後、透明電極を形成させ、赤色、緑色、青色、および第４色の画素を有する４色カラーフィルター基板を得た。なお、赤緑青薄色の画素の硬化後の各膜厚が２．０μｍとなるように、各組成物のスピナー回転数を調整した。
【０１２６】
実施例２〜６、比較例１〜４
赤色、緑色、青色、および第４色の画素を作製するための顔料組成物および画素膜厚を変化させたこと以外は、実施例１と同様の方法で、実施例２〜６、比較例１〜４の４色カラーフィルター基板を作製した。表１に、使用した顔料組成物を示す。
【０１２７】
ただし、比較例１は、第４色の画素を形成していないカラーフィルター基板とし、赤緑青色画素の各膜厚を２．０μｍとした。
実施例２〜５、比較例２〜４は、赤色、緑色、青色、および第４色の画素の各膜厚を２．０μｍとした。実施例６は、赤色、緑色、青色、および第４色の画素の各膜厚を２．５μｍとした。
【０１２８】
【表１】
0005853673.tif 000002
【０１２９】
表２に赤色、緑色、青色、および第４色の画素の色度（ｘ、ｙ、Ｙ）の評価結果を示す。
【０１３０】
【表２】
0005853673.tif 000003
【０１３１】
表３にカラーフィルター基板の各種評価結果を示す。
【０１３２】
【表３】
0005853673.tif 000004
【０１３３】
表１〜３に示したとおり、比較例１は、第4色の画素を形成しなかったため、カラーフィルター基板の透過率が低く結果が不良であった。実施例１は、第４色の画素の顔料濃度が１質量％であり、かつ、第４色の画素のＹ＝８８．２であったため、４色カラーフィルター基板は、ホワイトバランスに優れ、高透過率となり良好な結果となった。
【０１３４】
実施例１〜３、比較例２、３は、第4色の画素の顔料濃度を変化させた結果である。実施例１〜３は、第4色の画素の顔料濃度が０．３〜３質量％であり、かつ、第４色の画素のＹが、７０≦Ｙ≦９９であったため、カラーフィルター基板は、ホワイトバランスに優れ（判定◎または○）、高透過率であった。一方、比較例２は、第４色の画素が顔料を含有しなかったため、カラーフィルター基板は、ホワイトバランスが不良（判定×）であった。
【０１３５】
比較例３は、第４色の画素の顔料濃度が４質量％であったため、カラーフィルター基板はホワイトバランスが不良（判定×）で、低透過率であった。
【０１３６】
比較例４は、第４色の画素を比較例２と同一とし、赤緑青色画素の色度を制限することで４色カラーフィルター基板のホワイトバランスの改善を検討した結果である。比較例２と比較して比較例４のカラーフィルター基板は、ホワイトバランスが若干改善するものの結果は不良であった（判定△）。赤緑青色画素の色度を制限しなかった実施例１と赤緑青色画素の色度を制限した比較例４のカラーフィルター基板を比較すると、実施例１のほうが、ホワイトバランス、透過率、コントラスト比、全て良好であった。なお、実施例１〜３、比較例１〜４の色再現範囲は、７０％で同一であった。
【０１３７】
実施例１、４〜６は、色再現範囲を６０〜１００％の範囲で変化させた結果である。実施例１、４〜６のカラーフィルター基板は、ホワイトバランスに優れ（判定◎または○）、高透過率、高コントラスト比となった。
【０１３８】
また、表２および表３に示したように、赤青緑色画素の加法混色色度（ｘ、ｙ）は、色再現範囲が大きくなるほど、ｘは大きくなり、ｙは小さくなる傾向があった。実施例１、４〜６では、色再現範囲６０〜１００％において、第４色の画素の色度（ｘ、ｙ）を顔料の種類、顔料濃度、膜厚により制御することによって、赤青緑色画素の加法混色色度（ｘ、ｙ）との差を小さくでき、第4色画素のカラーフィルター基板のホワイトバランスと高透過率を両立できた。
【０１３９】
図１〜３に、実施例１、比較例２、実施例６のカラーフィルター基板の赤色、緑色、青色、および第４色の画素の透過スペクトルを示す。
【０１４０】
第４色の画素は、図１が薄青色であり、図２が白色であり、図３が薄紫色であった。一方、赤緑青色画素スペクトルは、図１〜３いずれにおいても、緑色画素のスペクトル面積が、青色画素および赤色画素のスペクトル面積よりも小さかった。
【０１４１】
実施例７
（液晶表示装置の作製）
無アルカリガラス上にＴＦＴ素子、透明電極等を形成させてアレイ基板を作製した。このアレイ基板、および実施例１で得られたカラーフィルター基板にポリイミド配向膜を形成しラビング処理を行った。つぎに、アレイ基板にマイクロロッドを練り込んだシール剤を印刷し、６μｍの厚さのビーズスペーサーを散布した後、アレイ基板とカラーフィルター基板を貼り合わせた。シール部に設けられた注入口からネマティック液晶（チッソ製“リクソン”ＪＣ−５００７ＬＡ）を注入した後、液晶セルの両面に偏光フィルムを偏光軸が垂直になるようにして張り合わせ液晶パネルを得た。この液晶パネルに、青色ＬＥＤおよび黄色蛍光体からなる２波長バックライトを取り付けた。この２波長バックライトの色度（ｘ、ｙ）＝（０．３２４、０．３３０）であった。さらに、ＴＡＢモジュール、プリント基板等を実装し液晶表示装置を作製した。
【０１４２】
この液晶表示装置の白表示を行ったところ、ムラが無く均一であった。この液晶表示装置の白表示色度（ｘ、ｙ）を１０ポイント測定したところ、０．３００≦ｘ≦０．３０５、０．３０５≦ｙ０．３１０であり、液晶表示装置の画面内における白表示色度のバラツキが小さく結果が良好であった。
【０１４３】
比較例５
（液晶表示装置の作製）
比較例２で得られたカラーフィルター基板を用いたこと以外は実施例７と同様にして液晶表示装置を作製した。
【０１４４】
この液晶表示装置の白表示を行ったところ、ムラが有り不均一であった。この液晶表示装置の白表示色度（ｘ、ｙ）を１０ポイント測定したところ、０．３００≦ｘ≦０．３２４、０．３０５≦ｙ０．３２６であり、液晶表示装置の画面内における白表示色度のバラツキが大きく、結果が不良であった。
【０１４５】
実施例８〜１３
赤色、緑色、青色、および第４色の画素を作製するための顔料組成物および画素膜厚を変化させたこと以外は、実施例１と同様の方法で、実施例８〜１３の４色カラーフィルター基板を作製した。表４に画素構成を示す。
【０１４６】
なお、実施例８〜１０では、赤色、緑色、青色、および第４色の画素の各膜厚を２．０μｍとし、実施例１１〜１３では、赤色、緑色、青色、および第４色の画素の各膜厚を２．５μｍとした。
【０１４７】
【表４】
0005853673.tif 000005
【０１４８】
表５に赤色、緑色、青色、および第４色の画素の色度（ｘ、ｙ、Ｙ）の評価結果を示す。
【０１４９】
【表５】
0005853673.tif 000006
【０１５０】
表６にカラーフィルター基板の各種評価結果を示す。
【０１５１】
【表６】
0005853673.tif 000007
【０１５２】
実施例８〜１０は色再現範囲を７０％とし、第４色画素の顔料種および顔料濃度を変化させた結果である。実施例６〜８のカラーフィルター基板は、ホワイトバランス、透過率、コントラスト比がいずれも良好であった。
【０１５３】
実施例１１〜１３は色再現範囲を１００％とし、第４色画素の顔料種および顔料濃度を変化させた結果である。実施例１１〜１３のカラーフィルター基板は、ホワイトバランス、透過率、コントラスト比がいずれも良好であった。
実施例１４〜１８
第４色の画素を作製するための顔料組成物中のアルカリ可溶性樹脂、光重合性モノマーを変化させたこと以外は、実施例１と同様の方法で、実施例１４〜１８の４色カラーフィルター基板を作製した。表７に第４色画素の組成を、表８に第４色画素およびカラーフィルター基板の各種評価結果を示す。
【０１５４】
【表７】
0005853673.tif 000008
【０１５５】
【表８】
0005853673.tif 000009
【０１５６】
実施例１、実施例１４〜１７は、アルカリ可溶性樹脂と光重合性モノマーの比率を変化させた結果である。実施例１、１４、１６は、アルカリ可溶性樹脂と光重合性モノマーの比率が５０：５０〜２０：８０の範囲であったため、画素カケ、残差とも良好な結果が得られた。
【０１５７】
実施例１５は、アルカリ可溶性樹脂：光重合性モノマーの重量混合比が１０：９０であったため残差が不良であり、実施例１７はアルカリ可溶性樹脂：光重合性モノマーの重量混合比が６０：４０であったため、画素カケが不良であった。また、実施例１、実施例１４〜１７は、いずれも画素粒が不良であった。
【０１５８】
実施例１８は、酸価７０ｍｇＫＯＨ／ｇのアルカリ可溶性樹脂、酸価０．１ｍｇＫＯＨ／ｇの光重合性モノマーＡ、酸価９３ｍｇＫＯＨ／ｇの光重合性モノマーＢを使用し、それらの比率を、樹脂：モノマーＡ：モノマーＢ＝４０：５０：１０とした結果である。実施例１８の第４色画素は、画素カケ、画素粒、残差とも良好な結果が得られ、カラーフィルター基板のコントラスト比は９０００であった。
【産業上の利用可能性】
【０１５９】
本発明のカラーフィルター基板は、液晶ディスプレイ等に好適に使用できる。
【図１】
0005853673.tif 000010
【図２】
0005853673.tif 000011
【図３】
0005853673.tif 000012